(57)【要約】本発明は反応調製物中での抗菌性ポリマーの使用及び反応調製物の用途に関する。【特許請求の範囲】
【請求項１】
１種又は数種の重合可能なモノマー及び１種又は数種の抗菌性ポリマーを有する抗菌性反応調製物。
【請求項２】
重合可能なモノマーがラジカル重合可能なオレフィン性不飽和モノマーである、請求項１記載の抗菌性反応調製物。
【請求項３】
オレフィン性不飽和モノマーが、ビニル誘導体、スチレン化合物、アリル誘導体、オレフィン、アクリル酸化合物又はメタクリル酸化合物、メチルメタクリレート、メチルアクリレート、メタクリル酸−ｔ−ブチルエステル、アクリル酸−ｔ−ブチルエステル、メタクリル酸ブチルエステル、アクリル酸ブチルエステル、エチルメタクリレート、エチルアクリレート、メタクリル酸プロピルエステル、メタクリル酸イソプロピルエステル、メタクリル酸プロピルエステル、アクリル酸プロピルエステル及び／又はアクリル酸イソプロピルエステルである、請求項２記載の抗菌性反応調製物。
【請求項４】
重合可能なモノマーが重縮合可能である、請求項１記載の抗菌性反応調製物。
【請求項５】
重縮合可能なモノマーがラクタム、ジイソシアネート、二酸及びジオール又はエポキシドである、請求項４記載の抗菌性反応調製物。
【請求項６】
抗菌性ポリマーが少なくとも１種の次のモノマー：
メタクリル酸−２−ｔ−ブチルアミノエチルエステル、メタクリル酸−２−ジエチルアミノエチルエステル、メタクリル酸−２−ジエチルアミノメチルエステル、アクリル酸−２−ｔ−ブチルアミノエチルエステル、アクリル酸−３−ジメチルアミノプロピルエステル、アクリル酸−２−ジエチルアミノエチルエステル、アクリル酸−２−ジエチルアミノエチルエステル、ジメチルアミノプロピルメタクリルアミド、ジエチルアミノプロピルメタクリルアミド、アクリル酸−３−ジメチルアミノプロピルアミド、２−メタクリロイルオキシエチルトリメチルアンモニウムメトスルフェート、メタクリル酸−２−ジエチルアミノエチルエステル、２−メタクリロイルオキシエチルトリメチルアンモニウムクロリド、３−メタクリルオキシアミノプロピルトリメチルアンモニウムクロリド、２−メタクリロイルオキシエチルトリメチルアンモニウムクロリド、２−アクリロイルオキシエチル−４−ベンゾイルジメチルアンモニウムブロミド、２−メタクリロイルオキシエチル−４−ベンゾイルジメチルアンモニウムブロミド、アリルトリフェニルホスホニウムブロミド、アリルトリフェニルホスホニウムクロリド、２−アクリルアミド−２−メチル−１−プロパンスルホン酸、２−ジエチルアミノエチルビニルエーテル及び／又は３−アミノプロピルビニルエーテル
から製造された、請求項１から５までのいずれか１項記載の抗菌性反応調製物。
【請求項７】
調製物が抗菌性ポリマー０．０１〜２５質量％を含有する、請求項１から６までのいずれか１項記載の抗菌性反応調製物。
【請求項８】
調製物は１ｍｍより小さい粒度、特に５００マイクロメーターより小さい粒度のポリマー粒子の形で得られる、請求項１から７までのいずれか１項記載の抗菌性反応調製物。
【請求項９】
抗菌性被覆を備えた製品を製造するための、請求項１から８までのいずれか１項記載の抗菌性反応調製物の使用。
【請求項１０】
塗料、保護塗料及び被覆中での、請求項１から８までのいずれか１項記載の抗菌性反応調製物の使用。
【請求項１１】
請求項１から８までのいずれか１項記載の抗菌性反応調製物を分散した形で冷却水に添加する、冷却水流の除菌方法。
【発明の詳細な説明】
【０００１】
本発明は、反応性調製物中での抗菌性ポリマーの使用及びその用途に関する。
【０００２】
導管、容器又は包装の表面での細菌の生息及び繁殖は大量の場合には望ましくない。これは頻繁にスライム層を形成し、このスライム層は微生物の増殖を極端に高め、この増殖が水質、飲料物の品質及び食品の品質を持続的に損ない、さらに物品の腐敗並びに消費者の健康障害を引き起こしかねない。
【０００３】
衛生上重要である全ての生活領域において、細菌は遠ざけるべきである。これには、直接身体に触れる繊維製品、特に生理用品分野及び病人看護及び老人看護のための繊維製品に関する。さらに、細菌は、看護ステーション内での、特に集中治療及び乳幼児看護の領域内で、病院内、特に医学的手術室及び臨床的感染事例の隔離ステーション中での、特に家具表面及び器具表面から遠ざけなければならない。
【０００４】
現在、器具、家具及び繊維製品の表面は細菌に対して必要な場合に又は用心のために、殺菌剤として程度に差はあるが広範囲の及び著しい殺菌性に作用する化学薬品又はその溶液又は混合物を用いて処理されている。このような化学薬品は特異的に作用せず、頻繁にそれ自体毒性であるか又は刺激性であり、健康上懸念のある分解生成物が形成する。頻繁に、相応して敏感な人の場合には許容できない。
【０００５】
表面上での細菌繁殖に対する他の手法は、マトリックス中への抗菌性物質の混入である。
【０００６】
その他に、表面上で藻類の繁殖を抑制することも次第に重要となる課題である、それというのも建物の多くの外面はプラスチック被覆を備えており、その被覆は特に藻類が繁殖しやすいためである。望ましくない光学的影響の他に、場合によっては相応する部材の機能も低減してしまう。この関連で、例えば光起電力機能面での藻類の繁殖が考えられる。
【０００７】
今日まで同様に技術的に十分な解決策は存在しない微生物汚染の他の形態は、菌類による表面の攻撃である。たとえば、湿った室内の目地及び壁のクロカビ（Ａｓｐｅｒｇｉｌｌｕｓ ｎｉｇｅｒ）による攻撃は、視覚的外観を損なうばかりか、健康に関わる問題である、それというのも多くの人は菌類により放出される物質に対してアレルギー反応し、このことが慢性の気管疾患を引き起こしかねないためである。
【０００８】
船舶分野において、船体の生物付着は環境的にかなり影響がある、それというのもこの生物付着と関連して船舶の流動抵抗が上昇し明らかにより多くの量の燃料を消費してしまうためである。前記の問題を緩和するために、今日まで、このような問題は一般に毒性の重金属又は他の低分子量の殺生物剤を耐生物付着被覆中に混入していた。この目的で、このような被覆の有害な副作用は甘受されていたが、しかしながら、社会の環境に関する関心の高まりにより次第に問題となってきた。
【０００９】
たとえば、ＵＳ−ＰＳ  ４５３２２６９は、ブチルメタクリレート、トリブチルスズメタクリレート及びｔ−ブチルアミノエチルメタクリレートからなるターポリマーを開示している。このコポリマーは抗菌性船体塗料として使用され、この場合に親水性のｔ−ブチルアミノエチルメタクリレートがポリマーの緩慢な浸食を進行させ、抗菌性作用物質として毒性の高いトリブチルスズメタクリレートが放出される。
【００１０】
この用途の場合には、アミノメタクリレートを用いて製造されたコポリマーが、添加された殺生物作用物質用のマトリックス又は担持物質であるにすぎず、この殺生物作用物質は担持材料から拡散するか又は移行しかねない。この種のポリマーは、その表面が必要な最小阻害濃度（ＭＩＣ）に達しなくなった場合に、程度に差があるが急速にその作用を失ってしまう。
【００１１】
欧州特許第０８６２８５８号明細書からは、ｔ−ブチルアミノエチルメタクリレート、第２級アミノ官能基を有するメタクリル酸エステルのコポリマーは内在性の殺生物特性を有することは公知である。
【００１２】
このターポリマーは、殺生物作用物質を添加せずにいわゆる接触殺生性を示す。次の特許出願から、多数の接触殺生性ポリマーは公知である：ＤＥ１００２４２７０、ＤＥ１００２２４０６、ＰＣＴ／ＥＰ００／０６５０１、ＤＥ１００１４７２６、ＤＥ１０００８１７７、ＰＣＴ／ＥＰ００／０６８１２、ＰＣＴ／ＥＰ００／０６４８７、ＰＣＴ／ＥＰ００／０６５０６、ＰＣＴ／ＥＰ００／０２８１３、ＰＣＴ／ＥＰ００／０２８１９、ＰＣＴ／ＥＰ００／０２８１８、ＰＣＴ／ＥＰ００／０２７８０、ＰＣＴ／ＥＰ００／０２７８１、ＰＣＴ／ＥＰ００／０２７８３、ＰＣＴ／ＥＰ００／０２７８２、ＰＣＴ／ＥＰ００／０２７９９、ＰＣＴ／ＥＰ００／０２７９８、ＰＣＴＩＥＰ００／００５４５、ＰＣＴ／ＥＰ００／００５４４。
【００１３】
これらのポリマーは、殺生特性が細菌と表面との接触に起因する低分子量の成分を含んでいない。
【００１４】
共通の加工法として、一般にすべてのプラスチック加工方法、たとえば共通のコンパウンドの製造、同時押出による加工又は被覆もしくは塗料系中への混入が挙げられる。これらの方法の場合には、抗菌性ホモポリマー又はコポリマーが製造されかつそれ自体が使用されるか又は他のポリマー、たとえば前記の様にポリマー混合物として使用される。
【００１５】
抗生物質研究から公知の菌の耐性発生を考慮して、微生物の生活形の望ましくない適合現象に有効に対処するために、新規の組成物及び改善された作用をベースとする将来的システムを開発しなければならない。その他に、微生物の攻撃に対して抵抗性を強化し、かつ理想的な場合には完全に不活性化する目的で、抗菌性ポリマーがしばしば他のプラスチックと一緒に加工されるために、応用技術的問題提起も同様に重要である。この公知の系は、安定性及び適用性に関してなお改善することができる。
【００１６】
新規の抗菌性ポリマー系を得る方法は、抗菌性ポリマーを製造し、引き続き特に持続的に他のプラスチックと結合させることである。
【００１７】
意外にも、表面の抗菌作用にとって、モノマー、場合により重合抑制剤及び他の添加物からなる反応性混合物に規定量の抗菌性ポリマーを添加することで十分であることが見出された。この場合に、抗菌性ポリマー及びこの抗菌性ポリマーの製造に使用された１種又は数種のモノマーを反応混合物中に添加することが有利であると判明した、それというのも、この手法により有効な抗菌作用が達成できるためである。
【００１８】
従って、本発明の対象は、１種又は数種の重合可能なモノマー及び１種又は数種の抗菌性ポリマーを含有する抗菌性反応調製物である。
【００１９】
この重合可能なモノマーは、ラジカル重合可能なオレフィン性不飽和モノマー、同様に重縮合可能なモノマーであることができる。このモノマーの例を次に挙げる。
【００２０】
この反応調製物は、相応する開始剤、熱開始剤又はＵＶ開始剤を既に含有することができるが、同様にこの調製物の使用の前に準備された混合物に開始剤を添加することも可能である。
【００２１】
抗菌性ポリマーを製造するために窒素及びリンで官能化されたモノマーを使用するのが有利であり、特にこの抗菌性ポリマーは少なくとも１種の次のモノマーから製造される：
メタクリル酸−２−ｔ−ブチルアミノエチルエステル、メタクリル酸−２−ジエチルアミノエチルエステル、メタクリル酸−２−ジエチルアミノメチルエステル、アクリル酸−２−ｔ−ブチルアミノエチルエステル、アクリル酸−３−ジメチルアミノプロピルエステル、アクリル酸−２−ジエチルアミノエチルエステル、アクリル酸−２−ジエチルアミノエチルエステル、ジメチルアミノプロピルメタクリルアミド、ジエチルアミノプロピルメタクリルアミド、アクリル酸−３−ジメチルアミノプロピルアミド、２−メタクリロイルオキシエチルトリメチルアンモニウムメトスルフェート、メタクリル酸−２−ジエチルアミノエチルエステル、２−メタクリロイルオキシエチルトリメチルアンモニウムクロリド、３−メタクロロイルアミノプロピルトリメチルアンモニウムクロリド、２−メタクリロイルオキシエチルトリメチルアンモニウムクロリド、２−アクリロイルオキシエチル−４−ベンゾイルジメチルアンモニウムブロミド、２−メタクリロイルオキシエチル−４−ベンゾイルジメチルアンモニウムブロミド、２−アクリルアミド−２−メチル−１−プロパンスルホン酸、２−ジエチルアミノエチルビニルエーテル及び／又は３−アミノプロピルビニルエーテル。
【００２２】
反応調製物中での抗菌性ポリマーの割合は０．０１〜２５質量％、有利に０．０１〜１０、特に有利に０．１〜５質量％である。
【００２３】
本発明の方法は、場合により混合された開始剤及び添加剤、たとえば光開始剤及び熱開始剤のほかに、有利にオレフィン性不飽和モノマー、たとえばビニル誘導体、スチレン化合物、アリル誘導体、オレフィン、アクリル酸又はメタクリル酸化合物、この場合に特に、メチルメタクリレート、メチルアクリレート、メタクリル酸ｔ−ブチルエステル、アクリル酸ｔ−ブチルエステル、メタクリル酸ブチルエステル、アクリル酸ブチルエステル、エチルメタクリレート、エチルアクリレート、メタクリル酸プロピルエステル、メタクリル酸イソプロピルエステル、メタクリル酸プロピルエステル、アクリル酸プロピルエステル、アクリル酸イソプロピルエステル、特に一般的に巨大分子を形成する単位（この単位は重縮合可能なモノマーの場合にラクタム、ジオール、イソシアネート、ジイソシアネート、エポキシド、二酸又はエポキシ樹脂を形成する化合物であると解釈される）からなる反応混合物に抗菌性ポリマーをポリマーの形で添加するように行われる。
【００２４】
この反応混合物は、次いでこの反応混合物のそれぞれ基本的な硬化法に基づいて、たとえば熱供給、光照射又は湿分供給により反応させる。それにより結果として、殺菌特性を有する十分に硬化した半製品もしくは樹脂が得られる。この殺菌性製品は、たとえば所定の形状に硬化されたポリメチルメタクリレート板の場合には直接使用できるか、又は他の加工工程のために後に物理的処理、たとえば粉砕により準備するすることができる。
【００２５】
こうして得られた製品は、たとえば水溶液として又は粉末の形で、たとえば冷却水循環路の除菌のために直接使用できるか、たとえば塗料又はその他の被覆中に混入することにより間接的に使用できる。
【００２６】
この調製物は、有利に粉末の形で又はポリマー粒子の形で使用されるが、溶解した形、たとえば適当な溶剤と一緒に使用することもできる。ポリマー粒子の粒度は、有利に１ｍｍより小さく、特に有利に５００μｍより小さい。
【００２７】
この被覆は、本発明による化合物の他に各ポリマー、有利にポリアミド、ポリウレタン、ポリエーテルブロックアミド、ポリエステルアミド、ポリエステルイミド、ＰＶＣ、ポリオレフィン、シリコーン、ポリシロキサン、ポリメタクリレート及び／又はポリエーテルフタレートを含有するか、又はこれらのポリマー上に塗布することができる。
【００２８】
反応調製物の使用
本発明の他の対象は、抗菌性製品の製造のための本発明による反応調製物の使用及びこうして製造された製品自体である。このような製品は、有利にポリアミド、ポリウレタン、ポリエーテルブロックアミド、ポリエステルアミド、ポリエステルイミド、ＰＶＣ、ポリオレフィン、シリコーン、ポリシロキサン、ポリメタクリレート又はポリエーテルフタレート、金属、ガラス、木材及びセラミックスをベースとし、これらは本発明による化合物もしくはポリマー調製物で被覆された表面を有する。
【００２９】
この種の抗菌性製品は、たとえば及び特に食品加工のための機械部品、エアコンディショナーの部品、被覆された導管、半製品、屋根、バス及びトイレ用製品、台所用製品、衛生用装置の構成要素、動物用のかご及び動物小屋、玩具、水系中の構成要素、食品包装、器具の操作素子（タッチパネル）及びコンタクトレンズである。
【００３０】
この調製物は、できる限りバクテリアのない、藻類のない及び／又は菌類のない、つまり殺生性の表面及び付着防止特性を有する表面が問題となるような全ての箇所に使用することができる。本発明による化合物もしくはポリマー調製物のための使用例は、次の範囲に見られる：
海洋：船体、港湾施設、ブイ、ボーリングプラットフォーム、バラストウォータータンク
家庭用：屋根、地下室、壁面、ファッサード、温室、ブラインド、ガーデンフェンス、木材保護部
衛生用：公衆便所、浴室、シャワーカーテン、トイレ製品、プール、サウナ、目地、封止剤
食品：機械装置、台所、台所製品、スポンジ、玩具、食品包装、牛乳加工、飲料水系、化粧品
機械部品：エアコンディショナー、イオン交換体、工業用水、ソーラー装置、熱交換体、バイオリアクター、膜、冷却水処理
医薬品分野：コンタクトレンズ、おむつ、膜、インプラント
日用品：自動車シート、衣類（靴下、運動着）、病院内装置、ドアノブ、受話器、公共交通手段、動物用かご、レジスター、カーペット、壁紙
さらに、本発明の対象は、本発明により製造された調製物を使用して製造された衛生製品又は医学分野の製品である。有利な材料に関して前記の記載が同様に通用する。このような衛生製品はたとえば歯ブラシ、便座、櫛及び包装材料である。衛生製品の表記には、場合により多数の人と接触する他の対象物、たとえば受話器、階段の手摺、ドアノブ及び窓の取っ手並びに公共交通手段のつり革及びつり輪も該当する。医学的製品は、たとえばカテーテル、チューブ、カバーシート又は外科用器具である。
【００３１】
さらに、本発明による反応調製物は生物付着抑制剤として、特に冷却循環路内で使用される。藻類又は細菌の繁殖により冷却循環路が損傷されるのを抑制するために、頻繁に洗浄するかもしくは相応して過剰な寸法で構成しなければならない。殺生性物質、たとえばホルマリンの添加は、発電所又は化学プラントにおいて通常の開放された冷却系の場合には不可能である。
【００３２】
他の殺生性物質は極めて腐食性であるか発泡することが多く、このような系で使用するのに障害がある。
【００３３】
それに対して、本発明の場合の反応性調製物は、純粋物質、ブレンド又は微細に分散した形での他のポリマーの被覆として工業用水中に供給可能である。細菌は抗菌性化合物もしくはポリマー調製物によって殺され、必要な場合に分散したポリマー／ブレンドを系から濾別する。細菌又は藻類の装置部分への沈着は有効に抑制できる。
【００３４】
本発明による方法の他の対象は、冷却水流の除菌方法であり、この場合に冷却水に抗菌性反応調製物を分散した形で添加するか又は抗菌性化合物を溶解した形で添加する。
【００３５】
反応調製物とは、以後、本発明による調製物中に抗菌性ポリマーが十分に重合した形であると解釈される。
【００３６】
この反応調製物の分散した形態は、製造方法自体で、たとえば乳化重合、沈殿重合又は懸濁重合により得られるか、又はたとえばジェットミル中での殺生性ポリマーの粉砕により後から得ることができる。こうして得られた粒子は粒度０．００１〜３ｍｍ（球の直径として）で使用するのが有利であるため、一方で細菌又は藻類を殺すための大きな表面積を提供し、他方でたとえば濾過によって冷却水から容易に分離できることが必要である。この方法はたとえば、使用した反応調製物の一部（５〜１０％）を系から連続的に除去し、相応する量の新しい材料に置き換えることにより行うことができる。また、水中の菌の数を制御しながら必要な場合にさらに抗菌性反応調製物を添加することができる。使用量は、水の品質に応じて、冷却水１ｍ３あたり抗菌性反応調製物０．１〜１００ｇで十分である。
【００３７】
本発明を詳細に説明する次の実施例により、本発明をさらに説明するが、この実施例は特許請求の範囲に記載されている範囲を限定するものではない。
【００３８】
実施例１
ジメチルアミノプロピルメタクリルアミド（Ａｌｄｒｉｃｈ社）５０ｍＬ及びエタノール２５０ｍＬを三口フラスコ中に装入し、アルゴン流の下で６５℃に加熱した。その後に、エタノール２０ｍＬ中に溶かしたアゾビスイソブチロニトリル０．５ｇを撹拌しながらゆっくりと滴加した。この混合物を７０℃に加熱し、この温度で６時間撹拌した。この時間が経過した後に、反応混合物から溶剤を蒸留により留去し、真空中で２４時間５０℃で乾燥した。引き続き、この生成物をアセトン２００ｍｌ中に溶かし、その後、この反応混合物から溶剤を蒸留により留去し、真空中で２４時間５０℃で乾燥した。この反応生成物を引き続き乳鉢で微細に粉砕した。
【００３９】
実施例１ａ
メタクリル酸メチルエステル（Ａｌｄｒｉｃｈ社）５０ｍＬ、アゾビスイソブチロニトリル（Ａｌｄｒｉｃｈ社）０．２５ｇ及び実施例１からの生成物２ｇを混合し、ポリエチレン袋中に入れ、これを密閉し、３ｃｍの間隔で相互に平行して存在する金属板の間に固定した。この構造体を１４時間の間に６０℃の水浴中に浸漬した。この時間の経過後に、構造体を水浴から取り出し、硬化したプラスチック板を室温に冷却した後でポリエチレンシートから分離した。
【００４０】
実施例１ｂ
３×３ｃｍのサイズの実施例１ａからのプラスチックシート片を、Ｐｓｅｕｄｏｍｏｎａｓ ａｅｒｕｇｉｎｏｓａの試験細菌懸濁液１０ｍＬを有するビーカーガラスの底に置いた。こうして準備した系を４時間振盪した。その後、試験細菌懸濁液１ｍＬを取り出した。この時間の経過後に、１ｍＬあたりの菌の数は１０７から１０３に減少した。
【００４１】
実施例２
ｔ−ブチルアミノエチルメタクリレート（Ａｌｄｒｉｃｈ社）５０ｍＬ及びエタノール２５０ｍＬを三口フラスコ中に装入し、アルゴン流の下で６５℃に加熱した。その後に、エタノール２０ｍＬ中に溶かしたアゾビスイソブチロニトリル０．５ｇを撹拌しながらゆっくりと滴加した。この混合物を７０℃に加熱し、この温度で６時間撹拌した。この時間の経過後に、反応混合物から溶剤を蒸留により留去した。引き続き、この生成物を２４時間５０℃で乾燥した。引き続き、この生成物をアセトン２００ｍｌ中に溶かし、その後、この反応混合物から溶剤を蒸留により留去し、真空中で２４時間５０℃で乾燥した。
【００４２】
実施例２ａ
メタクリル酸メチルエステル（Ａｌｄｒｉｃｈ社）５０ｍＬ、アゾビスイソブチロニトリル（Ａｌｄｒｉｃｈ社）０．２５ｇ及び例２からの生成物２ｇを混合し、ポリエチレン袋中に入れ、これを密閉し、３ｃｍの間隔で相互に平行して存在する金属板の間に固定した。この構造体を１４時間の間に６０℃の水浴中に浸漬した。この時間の経過後に、構造体を水浴から取り出し、硬化したプラスチック板を室温に冷却した後でポリエチレンシートから分離した。
【００４３】
実施例２ｂ
３×３ｃｍのサイズの実施例２ａからのプラスチックシート片を、Ｐｓｅｕｄｏｍｏｎａｓ ａｅｒｕｇｉｎｏｓａの試験細菌懸濁液１０ｍＬを有するビーカーガラスの底に置いた。こうして準備した系を４時間振盪した。その後、試験細菌懸濁液１ｍＬを取り出した。この時間の経過後に、１ｍＬあたりの菌の数は１０７から１０２に減少した。
【００４４】
実施例２ｃ
メタクリル酸イソプロピルエステル（Ａｌｄｒｉｃｈ社）５０ｍＬ、アゾビスイソブチロニトリル（Ａｌｄｒｉｃｈ社）０．２５ｇ及び例２からの生成物２ｇを混合し、ポリエチレン袋中に入れ、これを密閉し、３ｃｍの間隔で相互に平行して存在する金属板の間に固定した。この構造体を１４時間の間に６０℃の水浴中に浸漬した。この時間の経過後に、構造体を水浴から取り出し、硬化したプラスチック板を室温に冷却した後でポリエチレンシートから分離した。
【００４５】
実施例２ｄ
３×３ｃｍのサイズの実施例２ｃからのプラスチックシート片を、Ｐｓｅｕｄｏｍｏｎａｓ ａｅｒｕｇｉｎｏｓａの試験細菌懸濁液１０ｍＬを有するビーカーガラスの底に置いた。こうして準備した系を４時間振盪した。その後、試験細菌懸濁液１ｍＬを取り出した。この時間の経過後に、１ｍＬあたりの菌の数は１０７から１０２に減少した。
【００４６】
実施例２ｅ
メタクリル酸ブチルエステル（Ａｌｄｒｉｃｈ社）５０ｍＬ、アゾビスイソブチロニトリル（Ａｌｄｒｉｃｈ社）０．２５ｇ及び例２からの生成物２ｇを混合し、ポリエチレン袋中に入れ、これを密閉し、３ｃｍの間隔で相互に平行して存在する金属板の間に固定した。この構造体を１４時間の間に６０℃の水浴中に浸漬した。この時間の経過後に、構造体を水浴から取り出し、硬化したプラスチック板を室温に冷却した後でポリエチレンシートから分離した。
【００４７】
実施例２ｆ
３×３ｃｍのサイズの実施例２ｅからのプラスチックシート片を、Ｐｓｅｕｄｏｍｏｎａｓ ａｅｒｕｇｉｎｏｓａの試験細菌懸濁液１０ｍＬを有するビーカーガラスの底に置いた。こうして準備した系を４時間振盪した。その後、試験細菌懸濁液１ｍＬを取り出した。この時間の経過後に、１ｍＬあたりの菌の数は１０７から１０２に減少した。
【００４８】
実施例２ｇ
アクリル酸メチルエステル（Ａｌｄｒｉｃｈ社）５０ｍＬ、アゾビスイソブチロニトリル（Ａｌｄｒｉｃｈ社）０．２５ｇ及び例２からの生成物２ｇを混合し、ポリエチレン袋中に入れ、これを密閉し、３ｃｍの間隔で相互に平行して存在する金属板の間に固定した。この構造体を１４時間の間に６０℃の水浴中に浸漬した。この時間の経過後に、構造体を水浴から取り出し、硬化したプラスチック板を室温に冷却した後でポリエチレンシートから分離した。
【００４９】
実施例２ｈ
実施例２ｇからの生成物を、遠心ミル中で粉砕し、スクリーン装置により異なる粒度のフラクションに分けた。８０マイクロメータより小さい粒度フラクション０．１ｇをＰｓｅｕｄｏｍｏｎａｓ ａｅｒｕｇｉｎｏｓａの試験細菌懸濁液２０ｍｌに添加した。こうして準備した系を４時間振盪した。その後、試験細菌懸濁液１ｍＬを取り出した。この時間の経過後に、Ｐｓｅｕｄｏｍｏｎａｓ ａｅｒｕｇｉｎｏｓａの菌はもはや検出することはできない。
【００５０】
実施例２ｉ
撹拌機及び真空アダプタ付きの下降冷却器を備えた５００ｍｌの三口フラスコ中に、アジピン酸（Ａｌｄｒｉｃｈ社）１６ｇ、オレイン酸（Ａｌｄｒｉｃｈ社）４２ｇ、無水フタル酸（Ａｌｄｒｉｃｈ社）４４ｇ、無水１，１，１−トリヒドロキシメチルプロパン（Ａｌｄｒｉｃｈ社）１０５ｇ及び実施例２からの生成物２ｇを秤量し、真空にし、アルゴンを充填して空気を追い出した。次いで、弱いアルゴン流の下でフラスコ内容物が約１２４℃で溶融し始めるまでゆっくりと加熱し、撹拌を始めた。内部温度を２．５時間の間に１７５℃にした。塔頂温度が７０℃を下回ると同時に、ポンプを接続し、２時間の間ゆっくりと３０Ｔｏｒｒまで排気した。この圧力でかつ１７５℃の内部温度で、この混合物をなおさらに７時間撹拌した。次いでポンプのスイッチを切り、アルゴンの下で冷却した。生成物として著しく分枝したポリエステルが残留した。
【００５１】
実施例２ｊ
実施例２ｉからの生成物を乳鉢で粉砕した。粉砕したこの生成物０．２ｇをＰｓｅｕｄｏｍｏｎａｓ ａｅｒｕｇｉｎｏｓａの試験細菌懸濁液２０ｍｌに添加した。こうして準備した系を４時間振盪した。その後、試験細菌懸濁液１ｍＬを取り出した。この時間の経過後に、Ｐｓｅｕｄｏｍｏｎａｓ ａｅｒｕｇｉｎｏｓａの菌はもはや検出することはできない。
【国際公開パンフレット】
2004517201.tif 000002
2004517201.tif 000003
2004517201.tif 000004
2004517201.tif 000005
2004517201.tif 000006
2004517201.tif 000007
2004517201.tif 000008
2004517201.tif 000009
2004517201.tif 000010
2004517201.tif 000011
2004517201.tif 000012
2004517201.tif 000013
2004517201.tif 000014
2004517201.tif 000015
2004517201.tif 000016
2004517201.tif 000017
2004517201.tif 000018
【国際調査報告】
2004517201.tif 000019
2004517201.tif 000020
2004517201.tif 000021
2004517201.tif 000022
2004517201.tif 000023
2004517201.tif 000024